Brevet FR2841045A1 — publié le 20031219

hauteur inferieur donne. ACCUMULATEUR AU LITHIUM L'invention concerne un accumulateur electrochimique au lithium comprenant au moins une electrode positive (ou cathode), au moins un electrolyte liquide comprenant au moins un sel de lithium, et au moins une electrode negative (ou anode). L'invention concerne aussi le procede de fabrication et l'utilisation d'un tel accumulateur. L'extraordinaire essor du marche des appareils electroniques portables suscite en amont une emulation de plus en plus importante dans le domaine des batteries rechargeables ou accumulateurs. Outre le telephone mobile qui connait un developpement fulqurant, les ventes 1S des ordinateurs portables, avec une progression de 20t par an, impliquent de nouvelles exigences quant aux performances de leurs alimentations. A cela siajoute aussi l' expansion du marche des camescopes, des appareils photos numeriques, des baladeurs CD, des outils sans fils et de nombreux jouets qui requierent de plus en plus souvent des batteries rechargeables. Enfin, il est probable que le XXIeme siecle verra un developpement considerable du vehicule electrique, dont l' emergence resulte de la reglementation internationale de plus en plus severe quant aux emissions toxiques des moteurs thermiques. Bien que le marche des accumulateurs soit de nos j ours tres attractif, il est cependant important de faire le bon choix afin de pouvoir se positionner pour la nouvelle generation d'appareils electroniques. En realite, ce vent les progres au niveau de l'electronique qui dictent le cahier des charges pour les accumulateurs de demain. Aux demandes d'accumulateurs plus autonomes s'est ajoute ces derrieres annees, en raison de la miniaturisation, le desir d'avoir des accumulateurs plus S minces et flexibles. La technologie polymere sec ainsi que la technologie polymere Li-ion peuvent apporter cette flexibilite. Cependant, la premiere technologie ne peut operer qu'a des temperatures superieures a 60 C et n'est done pas vouee a des applications portables. Quant a la seconde technologie, elle penetre actuellement le marche du portable aux depens, tout de meme, d'une perte en energie associee a l'utilisation du carbone plut8t que du lithium. Les accumulateurs a ions lithium utilisent des membranes gelifiees de haute tenue mecanique a base de polymeres fluores, par exemple du PVDF (Fluorure de Polyvinylidene), qui ne vent cependant pas compatibles avec le Li metal (reaction de dimerisation a ['interface). Cependant, outre des problemes de dendrite, d'autres verrous technologiques concernant la compatibilite des polymeres avec du Li metal restent a lever. En effet la technologie polymere sec utilise du POE (Poly Oxyde d'Ethylene), et la gelification de ce polymere, bien que possible, conduit a une membrane qui adhere bien au Li mais de faible tenue mecanique et par consequent peu manufacturable. Pour pallier a ces difficultes, il a ete envisage de melanger les deux polymeres POE et PVDF-HFP ((fluorure de polyvinylidene)- co-(hexafluoro propylene)) ensemble de facon a cumuler les proprietes d'adhesion et de tenue mecanique. Ainsi, le brevet US-A-6.165.645 decrit un electrolyte gelifie pour accumulateur lithium polymere, qui comprend un alliage de polymeres et une solution electrolytique organique. Un tel alliage comprend un polymere difficilement soluble dans la solution electrolytique, par exemple du PVDF, et un autre polymere soluble dans ladite solution, par exemple du POE. Cependant l'accumulateur utilisant la technologie telle que decrite dans le brevet US-A-6.165.645 souffre de problemes de cyclabilite associes a la formation de dendrites de lithium. Les inventeurs ont trouve que, grace a l'accumulateur selon ['invention, il est possible d'optimiser l'utilisation d'une couche de separateur plastifie, appele SP, comprenant au moins un polymere plastifiable, appele PP, faiblement solvate par l' electrolyte liquide, et d'une couche de separateur gelifie, appele SG, comprenant au moins un polymere gelifiable, appele PG, gelifie en majeure partie par l' electrolyte liquide. Par >, on entend selon ['invention un polymere pouvant etre plastifie par mise en contact avec l' electrolyte liquide, c'est-a-dire ayant une faible affinite pour lielectrolyte liquide. Par >, on entend selon ['invention une couche d'un separateur comprenant en majeure partie au moins un polymere plastifie. Une telle couche est generalement tel le que la tenue mecanique de la couche de polymere plastifiable est conservee apres mise en contact avec lt electrolyte liquide, c'est-a-dire apres formation de la couche de polymere plastifie. Par >, on entend selon l' invention un polymere pouvant etre gelifie par mise en contact avec l' electrolyte liquide, c'est-a-dire ayant une forte affinite pour lt electrolyte liquide. Par >, on entend selon l' invention une couche diun separateur comprenant en majeure partie au moins un polymere gelifie. Une telle couche est generalement tel le que la tenue mecanique de la couche de polymere gelifiable est perdue apres mise en contact avec l' electrolyte liquide, c'est-a-dire apres formation du gel qu'est le polymere gelifie. L'accumulateur selon l' invention est un accumulateur electrochimique au lithium comprenant au moins une electrode positive (ou cathode), au moins un electrolyte liquide comprenant au moins un sel de lithium, et au moins une electrode negative (ou anode), ledit accumulateur etant caracterise en ce qu'il comprend au moins une couche d'un separateur gelifie, SG, comprenant au moins un polymere PG, gelifiable par de l' electrolyte liquide, qui est au moins en partie, de preference pratiquement totalement, gelifie par l' electrolyte liquide, en contact avec l' electrode negative, et en ce qu'il comprend au moins une couche d'un separateur plastifie, SP, comprenant au moins un polymere PP, plastifiable par l' electrolyte liquide, qui est au moins en partie, de preference pratiquement totalement, plastifie par l' electrolyte liquide, en contact au moins en partie, de preference pratiquement totalement, avec la couche de separateur SG. L'accumulateur selon l' invention comprend ainsi au moins une alternance d' electrode positive, de separateur et d'electrode negative, ou cellule. Selon l' invention, l'accumulateur peut comprendre plusieurs de ces alternances ou cellules. Avantageusement, le contact entre l' electrode negative et la couche de separateur SG, grace aux proprietes physiques de la > que forme le polymere PG gelifie par lt electrolyte liquide, assure une adhesion aussi bien qu'une interface de qualite. De plus, la presence de polymere PP permet d'assurer la tenue mecanique du separateur SP. Par > on entend selon l' invention un moyen physique pour separer les deux electrodes, c'est-a-dire un moyen physique pour eviter le contact entre l' electrode negative et lt electrode positive, tout en permettant le passage des especes ioniques necessaires au fonctionnement de l'accumulateur. Selon un mode de realisation de ['invention, la couche de separateur SP est en contact au moins en partie, de preference pratiquement totalement, avec l' electrode positive. Dans un tel cas on parle de separateur bicouche. Ainsi, dans ce cas, de preference, ledit accumulateur comprend, de l' electrode positive a l' electrode negative, une double couche constituee d'une couche de separateur SP et d'une couche de separateur SG. Selon un autre mode de realisation de ['invention, l'accumulateur comprend, de plus, une autre couche de separateur SG, appelee SGa, au moins en partie, de preference pratiquement totalement, entre l' electrode positive et la couche de separateur SP. Pour simplifier, quand on parle dans la suite du texte de proprietes ou nature de la couche de separateur SG, cela concerne aussi bien sur la couche de separateur SGa. Dans un tel cas on parle de separateur tri couche. Ainsi, dans ce cas, de preference, ledit accumulateur comprend, de l' electrode positive a l' electrode negative, une triple couche constituee d'une couche de separateur SGa, d'une couche de separateur SP et d'une couche de separateur SG. Le polymere PP est generalement choisi dans le groupe forme par le fluorure de polyvinylidene PVDF, le polystyrene PS, le poly chlorure de vinyle PVC, le polycarbonate PC, l' ethylene propylene diene monomere EPDM, et leurs derives. Par > on entend tout co- polymere ou polymere reticule obtenu a partir d'un de ces polymeres. De preference le polymere PP est choisi dans le groupe forme par le fluorure de polyvinylidene PVDF et les (fluorure de polyvinylidene)-co-(hexafluoro propylene) PVDF-HFP comprenant generalement de 0 (exclu) a 30%,de preference de 4 a 12%, en moles, de HFP. De facon encore plus preferee, le polymere PP est un PVDF HFP comprenant generalement de 0 (exclu) a 30%, de preference de 4 a 12%, en moles, de HFP. Le polymere PG est generalement choisi dans le groupe forme par le polymethacrylate de methyle PMMA, le polyoxyde diethylene POE et le poly acrylo nitrile PAN, et leurs derives tel s que par exempl e l es copolymeres de polyoxyde d'ethylene reticules comprenant generalement au moins un motif choisi dans le groupe forme par les motifs d'epichloridrine, les motifs d'oxyde de propylene et les motifs d'allyl glycidyl ether. De preference le polymere PG est le POE. L' electrode positive comprend de preference du carbone, de la matiere active, du polymere PP et eventuellement au moins un plastifiant. Par > on ent end un liquide organique ou un oligomere ayant une faible affinite pour le polymere PP. Un tel plastifiant permet la creation au sein du polymere PP de pores qu'il occupe. De preference, de tels pores peuvent, etre liberes par un passage dans un bain d'un non solvent du polymere PP, ou par toute autre methode connue de l'homme du metier pour permettre l' extraction du plastifiant sans modifier la structure du polymere PP. Avantageusement, lors du fonctionnement de l'accumulateur au lithium, de tels pores vent occupes par de l' electrolyte liquide, qui participe aux reactions electrochimiques au sein de lielectrode positive. De facon plus generale, l' electrode positive peut comprendre au moins un oxyde de metal de transition (element des groupes de la Classification Periodique des Elements) capable d'intercaler et de desintercaler du lithium de maniere reversible, par exemple choisi dans le groupe forme par LiCoO2, LiNiO2, LiMn2O4, LiV3Oa, V2O5, V6013, LiFePO et LixMnO2 (O par exemple de l'aluminium. L' electrode negative est de preference a base de lithium metal, c'est-adire qu'elle comprend principalement du lithium metal. Mais de facon plus generale, l' electrode negative peut comprendre du lithium metallique, un alliage de lithium, et du carbone ou un compose inorganique capable dtintercaler et de desintercaler du lithium de maniere reversible. L' electrode negative peut aussi comprendre un collecteur de courant, par exemple du cuivre. L' electrolyte liquide comprend generalement au moins un sel de lithium tel que par exemple les sels choisis dans le groupe forme par LiCF3S03, LiC104, LiN(C2F5S02)2, LiN(CF3S02)2, LiAsF6, LiSbF6, LiPF6, et LiBF4. Le plastifiant eventuellement present est generalement choisi dans le groupe forme par les oligomeres de POE, le Di Butyl Phtalate (DBP) et le carbonate de propylene (CP). L'invention concerne egalement un procede de fabrication d'un accumulateur electrochimique au lithium comprenant au moins une electrode positive (ou cathode), au moins un electrolyte liquide comprenant au moins un sel de lithium, et au moins une electrode negative (ou anode) comprenant un assemblage d'au moins une couche de separateur gelifie, SG, comprenant au moins un polymere PG, gelifiable par l' electrolyte liquide, sur l' electrode negative, d'au moins une couche de separateur plastifie, SP, comprenant au moins un polymere PP, plastifiable par lelectrolyte liquide, sur ladite couche de separateur SG, eventuellement d'au moins une autre couche de separateur gelifie SG, appelee SGa, comprenant au moins un polymere PG, sur ladite couche de separateur SP, l' ensemble de ces deux ou trots couches constituent un separateur entre lt electrode negative et ['electrode positive, un assemblage audit separateur sur l' electrode positive, une impregnation audit separateur par de l' electrolyte liquide. Dans un mode de realisation du procede selon linvention, l' electrode positive est generalement fabriquee en solution a partir de polymere PP, de carbone, de matiere active, de plastifiant et de solvent. Dans un autre mode de real i sat ion du procede selon ['invention, l' electrode positive est generalement fabriquee par extrusion a partir de polymere PP, de carbone, de matiere active et de plastifiant. Dans un mode de realisation du procede selon ['invention, la couche de separateur SP est generalement fabriquee en solution a partir de polymere PP, de plastifiant et de solvent. Dans un autre mode de realisation du procede selon ['invention, la couche de separateur SP est generalement fabriquee par extrusion a partir de polymere PP, de plastifiant ou d' electrolyte liquide. Dans un mode de realisation du procede selon ['invention, la couche de separateur SG est generalement fabriquee en solution a partir de polymere PG, de solvent et eventuellement de plastifiant. Dans un autre mode de real i sat ion du procede selon l' invention, la couche de separateur SG est generalement fabriquee par extrusion a partir de polymere PG et eventuellement de plastifiant ou d' electrolyte liquide. De preference, le polymere PP est generalement charge en au moins un compose mineral, par exemple choisi dans le groupe forme par MgO, sio2, Al2O3, Tio2, BaTiO3, et les sels de lithium tel que LiAlO2 ou LiI. De maniere preferee, le polymere PG est generalement charge en au moins un compose mineral, par exemple choisi dans le groupe forme par MgO, SiO2, Al2O3, TiO2, BaTiO3, et les sels de lithium tel que LiAlO2 ou LiI. Dans un mode de realisation, ['assemblage des deux ou trots couches SP ou SG en un separateur se fait par laminage ou calandrage a chaud. Par laminage on entend le passage des couches entre deux rouleaux dont liecartement est maintenu constant. Par calandrage on entend le passage des couches entre deux rouleaux, la pression appliquee par les deux rouleaux etant constante. Par laminage ou calandrage a chaud, on entend a une temperature generalement comprise entre 50 et 140 C, par exemple egale a environ 130 C. La pression exercee par les rouleaux est generalement comprise entre environ 5 et environ 30 psi, c'est-a-dire entre environ 0,035 et environ 0,21 MPa, et par exemple egale a environ 20 psi (soit environ 0,14 MPa). Dans un autre mode de preparation, lesdites couches forment un separateur tri couche que l'on obtient en passant la couche de separateur SP en solution de polymere PG, ou dans une solution d' electrolyte liquide dans loquel le polymere PG est mis en solution. Dans un autre mode de preparation, lesdites couches forment un separateur bicouche que l'on obtient en passant une couche de separateur SP prealablement assemblee avec l' electrode positive, en solution de polymere PG, ou dans une solution d' electrolyte liquide dans lequel le polymere PG est mis en solution. L'electrode positive et le separateur vent generalement assembles par laminage ou calandrage a chaud pour former un complexe plastique. De plus, le ou les plastifiant(s) eventuellement present(s) dans ['assemblage de l' electrode positive et du separateur est (sont) generalement evacue(s) par ravage ou extraction sous vice de facon a obtenir un assemblage pratiquement exempt de plastifiant. L'assemblage du separateur et de l' electrode positive, de preference pratiquement exempt de plastifiant, est generalement mis en contact avec lt electrode negative par une etape de laminage ou de calandrage eventuellement a chaud. Le polymere PP, le polymere PG, l' electrode positive, lt electrode negative, l' electrolyte liquide et le plastifiant vent generalement, dans le cadre du procede selon ['invention, choisis de la meme facon que precedemment explicite dans le cas de l'accumulateur selon ['invention. L'invention concerne enfin l'utilisation d'un accumulateur tel que decrit precedemment ou fabrique selon le procede tel que decrit precedemment pour vehicule hybride, vehicule electrique, application stationnaire (i.e. le secours electrique assure par une batterie dans le cas d'une panne du reseau electrique) ou equipement portable. L' invention sera mieux comprise et d'autres caracteristiques et avantages apparaitront a la lecture de la description qui va suivre, donnee a titre non limitatif, par reference aux figures 1 a 7. La figure 1 represente une coupe schematique d'un accumulateur a separateur bicouche selon ['invention. La figure 2 represente une coupe schematique d'un accumulateur comparatif selon l'art anterieur. La figure 3 represente le pourcentage de la capacite restituee (C en %) par rapport au nombre de cycles (N), avec l'accumulateur selon l' invention de la figure 1 et avec l'accumulateur selon l'art anterieur de la figure 2, en regime lent. La figure 4 represente le pourcentage de la capacite restituee (C en %) par rapport au nombre de cycles (N), avec l'accumulateur selon l' invention de la figure 1, en regime rapide. La figure 5 represente une coupe schematique d'un accumulateur selon ['invention. La figure 6 represente le pourcentage de la capacite restituee (C en %) par rapport au nombre de cycles (N), avec un accumulateur selon l' invention de la figure 5. La figure 7 represente une coupe schematique d'un accumulateur a separateur tri couche selon l' invention. La figure 1 represente une coupe schematique d'un accumulateur 10 a separateur bicouche (3,4) selon 1S ['invention. L'accumulateur 10 comprend un collecteur 1 d' electrode negative par exemple en cuivre, une electrode negative 2 (partie active) qui est par exemple une couche de Li metal, une couche 3 qui est constituee par exemple d'une couche de POE, une couche 4 qui est constituee par exemple d'une couche de PVDF-HFP comprenant 12% molaire de HFP, une couche 5 (partie active de l' electrode positive), et un collecteur 6 de courant d' electrode positive par exemple en aluminium. La presence du collecteur 1 n'est pas obligatoire; c'est pourquoi ce collecteur 1 a ete represente par des pointilles. La figure 2 represente une coupe schematique d'un accumulateur 11 comparatif selon l'art anterieur, qui reprend tous les elements de la figure 1 dans le cas de la presence diun collecteur 1, a lt exception de la couche 3. La figure 3 est commentee ci-apres dans ltexemple 1. La figure 4 est commentee ci-apres dans ltexemple 2. La figure 5 represente une coupe schematique d'un accumulateur 12 a separateur bicouche (13,4) selon l' invention, qui reprend tous les elements de la figure 1 a l' exception de la couche 3. A la place de la couche 3 se trouve une couche 13 qui est constituee par exemple d'une couche de gel de POE, etalee par exemple au pinceau sur la couche 4 lors de la fabrication de l'accumulateur 12. La figure 6 est commentee ci-apres dans l'exemple 4. La figure 7 represente une coupe schematique d'un accumulateur 14 a separateur tri couche (3,4,15) selon ['invention. L'accumulateur 14 reprend tous les elements de la figure 1, auxquels s'ajoute une couche 15, par exemple de POE, entre la couche 4 et la couche 5. EXEMPLES Les exemples qui suivent illustrent l' invention sans pour autant en limiter la portee. Procede de fabrication de l'accumulateur selon l' invention des exemples 1 et 2 Le procede de fabrication ci-dessous decrit la fabrication d'un accumulateur 10 mono cellulaire, ctest-a-dire constitue diune seule succession d' electrode negative (5,6), d' electrode positive (1,2), et d'un separateur bicouche (3,4) constitue d'une couche 3 de polymere PG qui est par exemple du POE gelifie par de l' electrolyte liquide et d'une couche 4 de polymere plastifie qui est par exemple du PVDF-HFP, la couche 3 etant mis en place entre l' electrode negative (1,2) et la couche 4, et la couche 4 etant mis en place entre l' electrode positive (5,6) et la couche 3. Dans le cas decrit dans les exemples 1 a 4, l' electrode negative S (1,2) comprend du lithium metal 2, avec la presence eventuelle d'un collecteur en cuivre 1. L' electrode positive (5,6), elle, comprend un collecteur de courant 6 en aluminium qui comporte une couche 5 de matiere active. La couche 3 POE est fabriquee a partir d'un melange POE + acetonitrile qu'on laisse evaporer pendant quelques heures sur une plaque de verre ou sur une feuille de Mylar@. Il a typiquement une epaisseur de 15 m. La couche 4 PVDF-HFP est obtenue selon une technologie qui consiste a etendre sur un support Mylar@,grace a un appareil de type "Doctor Blade", une solution de PVDF HFP, DBP (Di Butyl Phtalate), SiO2 et acetone. Une couche plastique pour l' electrode positive stobtient en etendant une solution PVDF-HFP, DBP, materiau actif (LiV3O8) et du carbone dans un rapport 10:1 en poids. L'assemblage de la cellule comporte tout d'abord ['adhesion a chaud de l' electrode 5 plastique positive au collecteur 6 de courant en aluminium par calandrage a chaud a une temperature voisine de 135 C et a une pression d' environ psi (soit environ 0,14 MPa). L'ensemble resultant est ensuite soude par laminage a chaud a une temperature voisine de 130 C et a une pression d'environ 20 psi (soit environ 0,14 MPa) aux couches 3 et 4 du separateur bicouche (3,4) (PVDF- HFP, POE). Le DBP est ensuite extrait par passage dans un bain d' ether de ['ensemble pour obtenir une membrane poreuse. Cette membrane poreuse est ensuite sechee et rentree en boite a gents de type Jacomex, par exemple Jacomex BS531NMT4, garantissant un taux d'humidite inferieur a 1 ppm et remplie de gaz inerte (argon) pour etre de nouveau imbibee par un electrolyte liquide. Celui-ci remplit les pores laisses vacants par le plastifiant et gelifie le POE. La membrane (3,4,5,6) ainsi obtenue est finalement deposee sur l' electrode negative 2 Li metal prealablement laminee a chaud avec une grille 1 de cuivre comme collecteur de courant. Il est important de noter que l' interface Li/electrolyte se fait de fa, con in situ via la formation d'un gel lors de la mise en contact de la couche POE avec l' electrolyte liquide. L'ensemble est alors scelle de fa, con hermetique dans un sac plastique a base dialuminium (du type > de Shield Pack) pour etre teste electrochimiquement. Selon ['invention, on peut noter pour la fabrication du separateur (3,4) (PVDF- HFP/POE), il est aussi possible de proceder autrement, a savoir de proceder: À Au passage de la membrane PVDF-HFP dans une solution acetonitrile POE de fac,on a laisser une fine pellicule en surface ou au recouvrement par exemple par pinceau de ladite fine pellicule (voir exemple 3), À Au passage de la membrane PVDF-HFP dans un electrolyte liquide dans lequel est deja mis en solution une certaine quantite de POE (voir exemple 4). Exemple 1: cyclage d'un accumulateur en regime lent Selon les conditions de montage decrites ci-dessus, un accumulateur utilisant une electrode positive (5,6) a base de LiV3O8, un separateur PVDF-HFP/POE (3,4) constitue des deux couches 3 et 4, ainsi qu'une electrode negative (1,2) en lithium metallique, est cyclee galvano statiquement entre 3,5 et 2 volts a un regime equivalent a l' insertion diun ion lithium en 5 heures. L' electrolyte liquide utilise est un melange de carbonate d' ethylene et de carbonate de Propylene dans un rapport 1:1 en masse et du sel de lithium connu sous le nom LiTFSI (pour Lithium TriFluoromethaneSulfonImide) (en fait du sel LiN(CF3SO2) 2 vendu sous le nom commercial Fluorad HQ-115 par la societe 3M) dans une concentration de 1 mole par litre de solvent. La figure 3 represente le pourcentage de la capacite restituee (C en %) par rapport au nombre de cycles (N), grace aux courbes 7 et 8. La courbe 7 represente la courbe obtenue avec un accumulateur 10 selon l' invention tel que represente schematiquement sur la figure 1. La courbe 8 represente la courbe obtenue avec un accumulateur 11 comparatif tel que represente schematiquement sur la figure 2. La comparaison entre les deux courbes 7 et 8 montre que l' intercalation d'une couche POE gelifie entre l' anode en lithium metallique et le separateur a base de PVDF-HFP, permet a un accumulateur de faire plus de 120 cycles tout en gardant une capacite superieure a 80% de sa capacite initiale (critere de fin de vie pour les accumulateurs industrials). Exemple 2: cyclage d'un accumulateur selon l'exemple 1 en regime rapide Afin de se rapprocher des exigences des industrials en terme de regime de cyclage, l'accumulateur 10 represente sur la figure 1 a subi le programme de test electrochimique suivant: À Un premier cycle comprenant une decharge a -0,2mAh/cm2 et une charge a 0,1mAh/cm2 À Les autres cycles comprennent une decharge de l'accumulateur en 2 heures (C/2) , ainsi qu'une charge en 10 heures (C/10). Dans les deux cas, les tensions limites vent 3,3V et 2V. La figure 4 represente le pourcentage de la capacite restituee (C en t) par rapport au nombre de cycles (N). La courbe 9 represente la courbe obtenue avec un accumulateur selon l' invention tel que represente schematiquement sur la figure 1. Lors de ces tests, la technique de mise en muvre de l'accumulateur 10 est la meme que dans l'exemple precedent. Malgre un regime de decharge eleve, on constate que l'accumulateur selon ['invention utilisant une couche de POE (totalement gelifie apres mise en contact avec l' electrolyte liquide) entre le lithium et le separateur a base de PVDF-HFP, est capable de restituer plus de 80% de sa capacite initiale durant 350 cycles. Exemple 3: accumulateur construit a partir d'une membrane PVDF revetue d'une solution de POE Dans les deux exemples precedents, le POE est prepare sous forme de couche avant d'etre mis en contact avec lt electrolyte liquide. Dans le present exemple, afin d'eliminer avantageusement une etape dans le processus de fabrication, du POE est utilise directement sous forme de gel. Pour cela, du POE est mis en presence d'un solvent (typiquement de l'acetonitrile) afin d'obtenir un gel. Un tel accumulateur est represente schematiquement a la figure 5. A l' aide d'un pinceau, une fine couche de cette solution est etalee a la surface du lithium. Parallelement, 1'ensemble cathode / separateur PVDF-HFP est impregne d'electrolyte liquide. Le tout est assemble pour former une batterie. Ainsi, le PEO est utilise directement sous forme de gel. Exemple 4: accumulateur construit a partir d'une membrane PVDF impregnee par un electrolyte liquide dans lequel se trouve mis en solution du POE. Le meme principe, expose dans l'exemple 3, peut etre transpose en utilisant l' electrolyte liquide (EC: PC: LiTFSI lmol/L) comme solvent du PEO. Dans ce cas, le complexe cathode/separateur PVDF-HFP est imbibe par le gel. Les conditions de cyclage de la batterie representee vent les memes que dans l'exemple 2. L'accumulateur teste est represente schematiquement a la figure 5. La tenue en capacite est identique a celle obtenue dans les batteries utilisant une couche de PEO. La figure 6 represente le pourcentage de la capacite restituee (C en) par rapport au nombre N de cycles, d'un accumulateur 12 tel que represente sur la figure 5. La courbe 18 represente la courbe obtenue avec un tel accumulateur 12 selon l' invention. On constate que la tenue en capacite est identique a celle obtenue dans les accumulateurs selon l' invention utilisant une couche de PO REVENDICATIONS 1. Accumulateur electrochimique (10;12;14) au lithium comprenant au moins une electrode positive (5,6), au moins un electrolyte liquide comprenant au moins un sel de lithium, et au moins une electrode negative (1,2), ledit accumulateur (10;12;14) etant caracterise en ce qu'il comprend au moins une couche (3 jl3) d'un separateur gelifie, SG, comprenant au moins un polymere PG, gelifiable par l' electrolyte liquide, qui est au moins en partie gelifie par l' electrolyte liquide, en contact avec l' electrode negative (1,2), et en ce qutil comprend au moins une couche (4) d'un separateur plastifie, SP, comprenant au moins un polymere PP, plastifiable par l' electrolyte liquide, en contact au moins en partie avec la couche (3 jl3) de separateur SG. 2. Accumulateur selon la revendication 1 tel que la couche (4) de separateur SP est en contact au moins en partie avec l' electrode positive (5,6). 3. Accumulateur selon la revendication 1 comprenant de plus une autre couche (15) de separateur SG, appelee SGa au moins en partie entre l' electrode positive (5,6) et la couche (4) de separateur SP. 4. Accumulateur selon l'une des revendications 1 a 3 dans lequel le polymere PP est choisi dans le groupe forme par le fluorure de polyvinylidene PVDF, le polystyrene PS, le poly chlorure de vinyle PVC, le polycarbonate PC, l' ethylene propylene diene monomere EPDM, et leurs derives; de preference le polymere PP est choisi dans le groupe forme par les fluorures de polyvinylidene PVDF et les (fluorure de polyvinylidene) co-(hexafluoro propylene) PVDF-HFP; et de facon encore plus preferee le polymere PP est un PVDF-HFP. 5. Accumulateur selon l'une des revendications 1 a 4 dans lequel le polymere PG est choisi dans le groupe forme par le polymethacrylate de methyle PMMA, le polyoxyde d'ethylene POE et le poly acrylo nitrile PAN, et leurs derives, de preference le polymere PG est le POE. 6. Accumulateur selon l'une des revendications 1 a dans lequel l' electrode positive (5,6) comprend du carbone, de la matiere active, du polymere PP et eventuellement au moins un plastifiant. 7. Procede de fabrication d'un accumulateur electrochimique (10 jl2 jl4) au lithium comprenant au moins une electrode positive (5,6), au moins un electrolyte liquide comprenant au moins un sel de lithium, et au moins une electrode negative (1,2) comprenant un assemblage d'au moins une couche (3;13) de separateur gelifie, SG, comprenant au moins un polymere PG, gelifiable par l' electrolyte liquide, sur l' electrode negative (1,2) , d'au moins une couche (4) de separateur plastifie, SP, comprenant au moins un polymere PP, plastifiable par l' electrolyte liquide, sur ladite couche de separateur SG, eventuellement d'au moins une autre couche (15) de separateur gelifie SG, appelee SGa, comprenant au moins un polymere PG, sur ladite couche (4) de separateur SP, ['ensemble de ces deux ou trots couches constituent un separateur entre l' electrode negative (1,2) et l' electrode positive (5,6), un assemblage audit separateur sur l' electrode positive (5,6), une impregnation audit separateur par l' electrolyte liquide. 8. Procede selon la revendication 7 dans lequel l' electrode positive (5, 6) est fabriquee en solution a partir de polymere PP, de carbone, de matiere active, de plastifiant et de solvent. 9. Procede selon la revendication 7 dans lequel l' electrode positive (5, 6) est fabriquee par extrusion a partir de polymere PP, de carbone, de matiere active et de plastifiant. 10. Procede selon l'une des revendications 7 a 9 dans lequel la couche (4) de separateur SP est fabriquee en solution a partir de polymere PP, de plastifiant et de solvent. 11. Procede selon l'une des revendications 7 a 9 dans lequel la couche (4) de separateur SP est fabriquee par extrusion a partir de polymere PP, de plastifiant ou d' electrolyte liquide. 12. Procede selon l'une des revendications 7 a 11 dans lequel la couche (3; 13;15) de separateur SG est fabriquee en solution a partir de polymere PG, de solvent et eventuellement de plastifiant. 13. Procede selon l'une des revendications 7 a 11 dans lequel la couche (3; 13;15) de separateur SG est fabriquee par extrusion a partir de polymere PG et eventuellement de plastifiant ou d' electrolyte liquide. 14. Procede selon l'une des revendications 7 a 13 dans lequel le polymere PP est charge en au moins un compose mineral choisi dans le groupe forme par MgO, SiO2, Al2O3, TiO2, BaTiO3, LiI et LiAlO2. 15. Procede selon l'une des revendications 7 a 14 dans lequel le polymere PG est chargee en au moins un compose mineral choisi dans le groupe forme par MgO, SiO2, Al2O3, TiO2, BaTiO3, LiI et LiAlO2. 16. Procede selon l'une des revendications 7 a 15 dans lequel ['assemblage des deux ou trots couches SP et SG en un separateur se fait par laminage ou calandrage a chaud. 17. Procede selon l'une des revendications 7 a 15 dans lequel lesdites couches forment un separateur tri couche (3; 4; 15) que lion obtient en passant la couche (4) de separateur SP en solution de polymere PG, ou dans une solution d' electrolyte liquide dans lequel le polymere PG est mis en solution. 18. Procede selon l'une des revendications 7 a 16 dans lequel lesdites couches forment un separateur bicouche que lton obtient en passant une couche (4) de separateur SP prealablement assemblee avec lielectrode positive, en solution de polymere PG, ou dans une solution d' electrolyte liquide dans lequel le polymere PG est mis en solution. 19. Procede selon l'une des revendications 7 a 18 dans lequel lt electrode positive (5,6) et le separateur vent assembles par laminage ou calandrage a chaud pour former un complexe plastique. 20. Procede selon l'une des revendications 7 a 19 dans lequel le ou les plastifiant(s) eventuellement present(s) dans ['assemblage de l' electrode positive (5,6) et du separateur est (sont) evacue(s) par ravage ou extraction sous vice de facon a obtenir un assemblage pratiquement exempt de plastifiant. 21. Procede selon l'une des revendications 7 a 20 dans lequel 1'assemblage du separateur et de 1' electrode positive (5,6), de preference pratiquement exempt de plastifiant, est mis en contact avec lt electrode negative (1,2) par une etape de laminage ou de calandrage. 22. Procede selon l'une des revendications 7 a 21 dans lequel le plastifiant eventuellement present est choisi dans le groupe forme par les oligomeres de POE, le Di Butyl Phtalate (DBP) et le carbonate de propylene (CP). 23. Procede selon l'une des revendications 7 a 22 dans lequel le polymere PP est choisi dans le groupe forme par le fluorure de polyvinylidene PVDF et le (fluorure de polyvinylidene)-co- (hexafluoro propylene) PVDF-HFP, de preference le polymere PP est le PVDF-HFP. 24. Procede selon l'une des revendications 7 a 23 dans lequel le polymere PG est choisi dans le groupe forme par le polyoxyde d'ethylene POE et le poly acrylo nitrile PAN, et leurs derives, de preference le polymere PG est le POE. 25. Utilisation d'un accumulateur (10 jl2 jl4) selon l'une des revendications 1 a 6 ou fabrique selon le procede de l'une des revendications 7 a 24 pour vehicule hybride, vehicule electrique, application stationnaire ou